(57)【要約】      （修正有）【課題】 ガラスの精密プレスによって、少なくとも一方の光学機能面が凹面をなしたガラスレンズを歩留まり良く安定してレンズを成形することができる成形用型及びその製造方法並びにガラスレンズ成形方法を提供する。【解決手段】 成形型の成形面を、ガラスレンズの凹面を成形するための凸状曲面部と、凸状曲面部の周囲に凸状曲面部から外側に連続して形成されて中心軸とほぼ直交する平面部と、凸状曲面部と平面部との境界部に形成され凸状曲面部から連続して滑らかに変化する曲面によって平面部に移行するように形成された境界曲面部とを有して構成した。成形型は、荒加工工程と仕上研削工程とで成形される。仕上研削工程では、荒加工後の素材を回転させながら、高速回転する仕上研削用砥石を素材の仕上面に接触させつつ中心軸から外側に向けて所定の軌跡を描くように移動させる。この成形型を胴型、上型又は下型として用いて、ガラスレンズを成形する。【選択図】図１
2005325022.tif 000002
【特許請求の範囲】
【請求項１】
精密プレス成形によって少なくとも一方の光学機能面が凹面をなしたガラスレンズを成形する際に用いられる成形用型であって、成形面が、前記ガラスレンズの凹面を成形するための凸状曲面部と、該凸状曲面部の周囲に形成されて該凸状曲面部の光学中心軸とほぼ直交する平面に含まれる平面部と、前記凸状曲面部と平面部との境界部に形成された曲面部であって前記凸状曲面部から連続して滑らかに変化する曲面によって前記平面部に移行するように形成された境界曲面部とを有するガラスレンズ成形用型の製造方法であって、
第一の砥石を前記成形用型素材に接触させながらこの成形用型素材の外周から中心軸に向けて移動させて、前記平面部を形成し、
第二の砥石を前記成形用型素材に接触させながらこの成形用型素材の中心軸から外周に向けて移動させて、前記凸状曲面部を形成することを特徴とするガラスレンズ成形用型の製造方法。
【請求項２】
前記第一の砥石を前記成形用型素材の外周から中心軸に向けて移動させて前記平面部と前記境界曲面部とを形成することを特徴とする請求項１に記載のガラスレンズ成形用型の製造方法。
【請求項３】
前記成形用型素材を、この成形用型素材の中心軸を回転軸として、100〜1000rpmの速度で回転させながら、研削加工することを特徴とする、請求項１又は２に記載のガラスレンズ成形用型の製造方法。
【請求項４】
前記第一の砥石及び第二の砥石を、10000〜100000rpmで回転しながら研削加工することを特徴とする請求項１〜３のいずれかに記載のガラスレンズ成形用型の製造方法。
【請求項５】
前記境界曲面部が、円弧面をなすことを特徴とする請求項１〜４のいずれかに記載のガラスレンズ成形用型の製造方法。
【請求項６】
請求項1〜４製造方法によって製造されたガラスレンズ成形用型を上型又は下型の少なくとも一方に備えた成形装置に、ガラス素材を配置し、ガラス素材が所定の温度に加熱されて軟化した状態で、加圧成形することを特徴とするガラスレンズの製造方法。
【請求項７】
前記成形装置は、前記上型及び下型を胴型内に摺動可能に設けたものとし、前記上型及び下型の間に配置するガラス素材の量を、胴型、上型及び下型によって形成される容積より少なくすることを特徴とした請求項６に記載のガラスレンズの製造方法。
【発明の詳細な説明】
【技術分野】
【０００１】
本発明は、ガラスの精密プレス成形に用いられる成形用型及びその製造方法並びにガラスレンズ成形方法に関する。
【背景技術】
【０００２】
近年、プレス後に被成形体のプレス面を研磨等の面仕上げ処理を施すまでもなくレンズとしての面精度が得られる精密プレス成形によって特に少なくとも一方の面が非球面をなした非球面ガラスレンズを製造する技術が種々検討されている。
【０００３】
ところで、この技術による非球面レンズの製造は、両凸レンズが中心であったが、最近、この技術によって非球面の凹メニスカスレンズや両凹レンズを製造したいという要請が高まってきている。なお、この種の凹メニスカスレンズや両凹レンズにおいては、各種のレンズ系に組み込むために、図５に示したように、光学機能面（光学的有効径領域）である凹面４１の外側に光軸と直交する平面部４３を設けることが必要とされる。
【０００４】
しかし、精密プレス成形によってこの様な凹メニスカスレンズ及び両凹レンズを製造する技術については、いまだ十分に検討されておらず、この成形に用いるための成形用型についてもその報告例は極めて少ない。
【０００５】
精密プレス成形を用いて上記凹メニスカスレンズを成形する方法として従来知られているのは、図６R>６、図７、図８、図９及び図１０に示されるような方法であった。
【０００６】
図６〜１０に示される方法は、いずれも、胴型３０の成形室３０Ａ内に摺動可能に挿入配置された上型１０と下型２０との間の成形空間に成形材料をいれて成形するものである。このうち、図６〜７に示される方法は、成形後に、レンズの一方の側の外周部を研削加工して平面部４３を形成するものであり、図８〜１０に示される方法は、成形時に平面部４３をも同時に形成するものである。
【０００７】
図６〜７に示される方法は、レンズの凹面を成形するための上型１０の加工技術上の理由から結果的に、上型１０の外側領域の曲面が凸状曲面部１０１を略延長したような形状（図６）や、あるいは、砥石の摩耗を極力防いで凸状曲面部の要求精度を加工上において確保しやすくするために、レンズ有効径外での加工部をできるだけなくした形状（図７）にしたものである。これらの方法では、成形によって得られる成形体自体には平面部が形成されていないので、成形後にあらためて平面部を研削加工等によって形成する必要がある。
【０００８】
また、図８に示される方法は、レンズの凹面の有効径領域を成形する凸状曲面部１０１を有する上型１０の外側に円筒状の第２の上型１０３を嵌合してこの上型１０３によって平面部４３（図５参照）を成形するようにしたものである。
【０００９】
さらに、図９〜１０に示される方法は、胴型３０の上方部に小径部３０１を形成し、この小径部３０１に上型１０が嵌合されるようにし、小径部３０１の下方に大径部３０２を形成してこの大径部３０２に下型２０が嵌合されるようにし、上記小径部３０１と大径部３０２との境界段差面３０３によってレンズの平面部４３を成形するものである。この場合、図９に示される方法では、境界段差面３０３が上型１０の凸状曲面部１０１の外端仕切り線と一致するようにしたものであるのに対して、図１０に示される方法では、境界段差面３０３から上型１０の凸状曲面部１０１の外端仕切り線を下方に突出させたものである。
【００１０】
以上の通り、従来の方法は、いずれも、凹メニスカスレンズの凹面有効径領域４１を成形するための凸状曲面を有する成形型には、平面部４３を成形するための成形部が形成されていない。この理由は、次の通りである。
【００１１】
すなわち、まず、ガラスレンズの精密プレス成形用の型の材料としては、耐熱温度が高い材料であることが必要であることから、セラミックス、超硬合金、サーメット等の加工が容易でない硬脆材料が用いられる。それゆえ、凸状曲面に連続して平面部があるような比較的複雑な形状を精度よく加工する事は困難である。
【００１２】
凸状曲面部が球面である場合には、細かい面粗度と高い面精度を得るための研磨加工としていわゆる球面研磨機が一般的に用いられる。図１１に示されるように、この方法は、研削加工後の上型１０を回転装置５０によって回転させつつ凸状曲面部に接触させた研磨皿６０を揺動させることによって、研磨皿６０の表面に設けた研磨砥粒によって研磨するものである。この方法で研磨を行う場合には、研磨対象たる上型１０の形状としては、凸状曲面部の外側に研磨皿の揺動を阻害するような形状を設けることができず、したがって平面部を設けることもできない。
【００１３】
また、凸状曲面部が非球面の場合には、ＣＮＣ非球面加工機を使用するが、成形型が硬脆材料であるために砥石による研削加工法が採用される。砥石による研削加工では、加工面積が多いとその分砥石が摩耗し、目的の形状精度が得難くなるので、できるだけレンズの有効領域となる部分のみを加工して砥石の摩耗の少ない状態で所望の形状精度を確保する必要がある。その必然的結果としてレンズの有効領域以外は加工する必要のない図６〜１０に示されるような形状が採用されることになる。
【発明の開示】
【発明が解決しようとする課題】
【００１４】
ところで、本願発明者等の研究によれば、上述の従来の成形方法のうち、図６〜７に示される方法によって成形したレンズは、面精度が得られにくいことがわかった。これは、成形の際に、上型１０の凸状曲面の成形面による成形材料に対する押圧力がレンズ外周辺では外側に逃げてしまい、成形の際に下型２０の成形面の外周付近に対応する上型１０には成形面がないのでレンズの下面外周辺部分には上型１０からの成形圧力がほとんど加えられないからであるものと推察される。
【００１５】
以上のような傾向はレンズ凹面の曲率半径が小さいものほど顕著になる。また、成形後にレンズ凹面側の外周縁を研削除去する後加工によって平面部を形成するようにしていることから、成形体の段階ではその外周縁を十分に厚くしておかなければならない。このため、成形体の中心肉厚とコバ厚との差をどうしても大きいものにせざるを得なくなってそのことからも面精度が得にくいものと推察される。
【００１６】
しかも、成形後に研削除去加工が必要であることから工程数が多く製造コスト上も不利であった。
【００１７】
さらに図７に示される方法では、図１２に示したように、成形の際に上型１０の側面にもガラス材料が入り込む場合が少なくない。そうすると、冷却固化に際してガラスの収縮係数が成形型の収縮係数より大きいために、Ａ部で引っかかりが生じ、これによって面精度が悪化したり応力集中によってガラスにクラックがはいる場合も少なくないという問題もあった。
【００１８】
また、図８〜１０に示される方法は、成形によって平面部も形成されるので、図６〜７の方法のような欠点は一部解消される。しかしながら、レンズの凹状曲面部４１と平面部４３とが別部材の成形型で成形されるようになっているので、成形の際に別部材の成形型の接触部あるいは成形型と胴型との嵌合部の隙間等にガラス材料が入り込む場合が少なくない。これらの嵌合部の隙間にガラス材料が入り込むと、成形面の面精度が悪化する原因になるとともに、成形後にその部分が欠けてガラス屑が生じたり、あるいは、成形後の取り出しの際に引っかかりが生じて成形体を損傷したり、さらには、上型１０や胴型３０等の角部を損傷するおそれもあった。
【００１９】
本発明は、上述の背景のもとでなされたものであり、ガラスの精密プレスによって、少なくとも一方の光学機能面が凹面をなしたガラスレンズを歩留まり良く安定して成形することができる成形用型及びその製造方法並びにガラスレンズ成形方法を提供することを目的としている。
【課題を解決するための手段】
【００２０】
上述の課題を解決するために本発明にかかるガラスレンズ成形用型は、（構成１）プレス後に被成形体のプレス面を研磨等の面仕上げ処理を施すことなくレンズの光学機能面にできるガラスの精密プレス成形によって少なくとも一方の光学機能面が凹面をなしたガラスレンズを成形する際に用いられる成形用型であって、前記プレスの際に前記ガラスレンズの凹面側の転写を行なうガラスレンズ成形用型において、成形面が、前記ガラスレンズの凹面を成形するための凸状曲面部と、該凸状曲面部の周囲に該凸状曲面部から外側に連続して形成されて該凸状曲面部の中心軸とほぼ直交する平面に含まれる平面部と、前記凸状曲面部と平面部との境界部に形成された曲面部であって前記凸状曲面部から連続して滑らかに変化する曲面によって前記平面部に移行するように形成された境界曲面部と、を有することを特徴とする構成とし、この構成１の態様として、（構成２）構成１のガラスレンズ成形用型において、前記凸状曲面部と境界曲面部との境界点における境界曲面部側の曲面の接平面が前記凸状曲面部の中心軸に対してなす角度をθ1 、前記境界点における凸状曲面部側の曲面の接平面が前記中心軸に対してなす角度をθ2 としたとき、０°≦θ2 −θ1 ≦２５°が成立するようにしたことを特徴とする構成とし、また、本発明にかかるガラスレンズ成形用型の製造方法は、（構成３）構成１又は２のガラスレンズ成形用型を製造するガラスレンズ成形用型の製造方法において、成形用型の素材を荒加工して前記凸状曲面部、平面部及び境界曲面部を形成する荒加工工程と、これら各面を仕上げ研削加工する仕上研削工程とを有し、前記仕上研削工程は、前記荒加工後の成形用型の素材を前記凸状曲面部の中心軸を回転軸として回転させながら、高速回転する仕上研削用砥石を前記成形用型の素材の仕上面に接触させつつ凸状曲面部の中心軸から外側に向けてまたは外側から中心軸に向けて所定の軌跡を描くように移動することによって行うことを特徴とする構成とし、この構成３の態様として、（構成４）構成３のガラスレンズ成形用型の製造方法において、前記仕上研削工程では、前記凸状曲面部の研削に用いる砥石と、前記平面部部及び境界曲面部の研削に用いる砥石とを異ならしめたことを特徴とする構成とした。
【００２１】
さらに本発明にかかるガラスレンズ成形方法は、（構成５） 胴型内に摺動可能に設けた上型と下型との間に充填されたガラス素材を前記上型及び下型によってプレスしてガラスレンズを成形するガラスレンズ成形方法において、前記上型又は下型の少なくとも一方に構成１又は２のガラスレンズ成形用型を用いると共に、前記上型及び下型の間に充填するガラス素材の量を、胴型、上型及び下型によって形成される容積より少なくすることを特徴とした構成としたものである。
【００２２】
上述の構成１によれば、要するに、ガラスの精密プレス成形によって少なくとも一方の光学機能面が凹面をなしたガラスレンズを成形する際に用いられる成形用型であって、プレスの際にガラスレンズの凹面側の転写を行なうガラスレンズ成形用型において、その成形面の形状として、光学機能面を成形する凸状曲面部と平面部との境界部に境界曲面部を設けた形状としたものである。
【００２３】
これによって、まず、レンズの凹面部と平面部との双方の成形を行う成形面を有する成形型を、現在の加工技術を用いて製造することが可能になった。
【００２４】
また、上記形状にした成形型を用いて少なくとも一方の光学機能面が凹面をなしたガラスレンズを精密成形した場合には、特に平面部と境界曲面部の作用によって成形の際にガラス素材にかかる押圧力が比較的均等になり、その結果、この成形型に対向して設けられる成形型の成形面にガラス素材が均等に押圧されることになって、十分な面精度を有するガラスレンズが安定して得られるようになった。しかも、凸状曲面部と平面部との境界部に境界曲面部を設けたので上記成形型の表面にはレンズの凹面部と平面部との双方の成形を行う成形面が切れ目なくしかも滑らかに連続して形成されているので、応力集中の起こるような部分がなく、また、成形面にガラス材料が入り込むような隙間等がないと共に、成形後に欠けやすい角部を生じさせる形状もない。したがって、成形体にわれや欠け等を生ずることなく歩留まりよく安定してしかも迅速・ローコストにガラスレンズを得ることが可能になった。
【００２５】
その場合、構成２のように、凸状曲面部と境界曲面部との境界点における境界曲面部側の曲面の接平面が前記凸状曲面部の中心軸に対してなす角度をθ1 、境界点における凸状曲面部側の曲面の接平面が前記中心軸に対してなす角度をθ2としたとき、０°≦θ2 −θ1 ≦２５°が成立するようにすることが望ましい。これは、０°＞θ2 −θ1 であると、加工方法によっては、凸状曲面部と平面部とをつなぐ境界曲面部を凸状曲面部から連続して滑らかに変化する曲面によって平面部に移行する曲面に加工することが事実上困難にな場合が生じ、また、θ2−θ1 が２５°を超えると、凸状曲面部と境界曲面部１２との境界がはっきりした変曲点となり、凸状曲面部から連続して滑らかに変化する曲面によって平面部に移行する曲面にならなくなり、応力集中等が生じて好ましくないためである。
【００２６】
上述の構成３によれば、成形用型の素材を荒加工して前記凸状曲面部、平面部及び境界曲面部を形成する荒加工工程と、これら各面を仕上げ研削加工する仕上研削工程とを有し、前記仕上研削工程は、前記荒加工後の成形用型の素材を前記凸状曲面部の中心軸を回転軸として回転させながら、高速回転する仕上研削用砥石を前記成形用型の素材の仕上面に接触させつつ凸状曲面部の中心軸から外側に向けてまたは外側から中心軸に向けて所定の軌跡を描くように移動することによって行うようにしたことにより、構成１又は２の成形型を高精度の成形面を確保しつつ製造することが可能になった。即ち、回転する成形用型の素材の表面を、仕上研削用砥石が高速で回転しながら所定の軌跡を移動することで、成形用型の素材の回転と、仕上研削用砥石の高速回転とが相俟って、成形用型の成形面を高精度に仕上げることができる。
【００２７】
上述の構成３によれば、構成２に記載のガラスレンズ成形用型の製造方法において、前記仕上研削工程では、前記凸状曲面部の研削に用いる砥石と、前記平面部及び境界曲面部の研削に用いる砥石とを異ならしめるようにして、効率的かつローコストで製造可能になった。これは、レンズの光学機能面を成形する面であるために加工の際に高い面精度を要求される凸状曲面部を研削するには高精度で高価な砥石を用いて砥石の摩耗を最小限におさえることにより高精度面を得るが、平面部及び境界曲面部は光学機能面でないので、それほどの精度は必要でなく、その加工には凸状曲面部の加工に用いる砥石よりは荒くかつ多少摩耗した砥石を用いて比較的早い速度での加工をすることができ、全体として効率的で安価な加工が可能となる。高精度を要求される凸状曲面部を研磨する砥石は必要最小限の領域しか加工しないため、全体を加工する場合に比較して高価な砥石の摩耗が少ないので高精度の凸状曲面部が得られ、かつ、砥石の寿命を延ばすことができる。
【００２８】
上述の構成４によれば、上型又は下型の少なくとも一方に構成１に記載のガラスレンズ成形用型を用いると共に、前記上型及び下型の間に充填するガラス素材の量を、胴型、上型及び下型によって形成される容積より少なくするようにしたことにより、充填するガラス素材の量に多少のバラツキがあっても、成形の際にガラス素材が胴型と上型または下型との境目に生じる角部あるいは摺動部の隙間に入り込んで成形体の外端部に鋭い角部を形成して欠け等の原因を生じさせたりするおそれを除去しつつ、高精度のガラスレンズを成形することが可能になった。
【発明の効果】
【００２９】
以上詳述したように、本発明は、要するに、ガラスの精密プレス成形によって少なくとも一方の光学機能面が凹面をなしたガラスレンズを成形する際に用いられる成形用型の形状を、プレスの際にガラスレンズの凹面側の転写を行なうガラスレンズ成形用型において、その成形面の形状として、光学機能面を成形する凸状曲面部と平面部との境界部に凸状曲面部から連続して滑らかに変化する曲面によって前記平面部に移行する境界曲面部を設けた形状としたことにより、まず、レンズの凹面部と平面部との双方の成形を行う成形面を有する成形型を、現在の加工技術を用いて製造することが可能になった。また、上記形状にした成形型を用いて少なくとも一方の光学機能面が凹面をなしたガラスレンズを精密成形した場合には、特に平面部と境界曲面部の作用によって成形の際にガラス素材にかかる押圧力が比較的均等になり、その結果、この成形型に対向して設けられる成形型の成形面にガラス素材が均等に押圧されることになって、十分な面精度を有するガラスレンズが安定して得られるようになった。しかも、上記成形型の表面にはレンズの凹面部と平面部との双方の成形を行う成形面が切れ目なくしかも滑らかに連続して形成されているので、成形面にガラス材料が入り込むような隙間等がないと共に、成形後に欠けやすい角部を生じさせる形状もない。したがって、成形体にわれや欠け、応力集中等を生ずることなく歩留まりよく安定してしかも迅速・ローコストにガラスレンズを得ることが可能になった。
【実施例】
【００３０】
（実施例１）図１は本発明の実施例１にかかるガラスレンズ成形装置を示す模式的断面図である。以下、図１から図３を参照にしながら、まず実施例１にかかるガラスレンズ成形装置の構成を説明し、次に、この装置を構成するガラスレンズ成形用型の製造方法を説明する。
【００３１】
［ガラスレンズ成形用型の構成］図１に示されるように、本実施例のガラスレンズ成形装置は上型１と下型２と胴型３とから構成されている。胴型３は上型１及び下型２を内部に摺動可能に挿入する円柱状成形室３Ａを有している。この円柱状成形室３Ａと上型１と下型２とで、凹メニスカスレンズを成形する成形空間を構成している。
【００３２】
上型１は、図２及び図３に示すように、その下側面（図３においては上側面）が成形面１Ａとなっている。この成形面１Ａは、ガラスレンズの凹面を成形するための凸状曲面部１１と、この凸状曲面部１１の周囲に凸状曲面部１１から外側に連続して形成されて凸状曲面部１１の中心軸Ｏとほぼ直交する平面上に含まれる平面部１３と、前記凸状曲面部１１と平面部１３との境界部に形成された曲面部分であって凸状曲面部１１から連続して滑らかに変化する曲面によって平面部１３に移行するように形成された境界曲面部１２とを有して構成されている。なお、中心軸Ｏは、上型１及び下型２等によってレンズ材料をレンズの形状に成形している際において、被成形体たるレンズの光学中心軸と一致する軸である。
【００３３】
これら凸状曲面部１１、境界曲面部１２及び平面部１３は、プレス後に被成形体であるガラス素材の表面を精密プレス成形することができるように、高精度の表面仕上げを施している。即ち、プレス後のレンズ表面が、研磨等の面仕上げ処理を施すことなくそのままレンズの光学機能面等にすることができるように、上型１の成形面１Ａが高精度の表面仕上げを施されている。
【００３４】
凸状曲面部１１は曲率半径Ｒ1 の球面の一部として構成されている。この曲率半径Ｒ1 の大きさは製造するガラスレンズに要求される曲率半径に応じて設定される。
【００３５】
境界曲面部１２は、凸状曲面部１１の周囲に環状に形成され、その断面形状が曲率半径Ｒ2 の円の一部として構成されている。曲率半径Ｒ2 は、凸状曲面部１１の有効直径（レンズとして有効に使用される曲面の直径）にかからないように設定されている。
【００３６】
上型１の寸法を具体的数値を上げて説明すると、例えば上型１の外径は２８．０ｍｍ、凸状曲面部１１の曲率半径Ｒ1 は１２．９ｍｍ、その有効直径は１７．０ｍｍにとなっている。さらに、凸状曲面部１１と境界曲面部１２との境界部の直径は１７．７ｍｍ、境界曲面部１２と平面部１３との境界部の直径は２３．５ｍｍとなっている。また、境界曲面部１２の曲率半径Ｒ2 は６ｍｍとなっている。この上型１は超硬合金（タングステンカーバイド等）で構成されている。
【００３７】
下型２は、図１に示すように、その上側面が成形面２Ａとなっている。この成形面２Ａは前記上型１の成形面１Ａに対向して配設され、凹面状に形成されている。そして上型１の成形面１Ａと下型２の成形面２Ａとで、凹メニスカスレンズを製造するようになっている。成形面２Ａの寸法は、製造したいレンズの曲面に合せて適宜設定される。この下型２の成形面２Ａも、上型１の成形面１Ａと同様に、高精度の表面仕上げが施されている。
【００３８】
そして、上型１と下型２が胴型３の円柱状成形室３Ａ内に挿入された状態で、図示しない周知の加圧機構によって上型１が下方へ、下型２が上方へそれぞれ押圧されるようになっている。さらに、胴型３の周囲には図示しない周知の加熱機構が設けられ、上型１、下型２及び胴型３でできる成形空間に挿入されたガラス素材を加熱するようになっている。
【００３９】
［ガラスレンズ成形用型の製造方法］以上のように構成されたガラスレンズ成形装置の上型１は、次のようにして製造する。
【００４０】
まず、荒加工工程として、ＣＮＣ超精密加工機を用いて、上型１となる素材を荒加工して大まかな面形状（球面又は非球面）に全体を形成する。これにより、凸状曲面部１１、境界曲面部１２及び平面部１３となる粗面を形成する。
【００４１】
次に、仕上研削工程として、ＣＮＣ超精密加工機で、凸状曲面部１１、境界曲面部１２及び平面部１３を高精度の仕上面に研削加工する。具体的には、次のようにして行なう。
【００４２】
前記荒加工工程で荒加工した後の素材を、中心軸Ｏを回転軸として低速（１００〜１０００ｒｐｍ程度）の速度で回転させる。この回転する素材の表面に仕上研削用砥石５を高速（１００００〜１０００００ｒｐｍ程度）で回転させながら移動させる。この場合、この高速回転する仕上研削用砥石５を、低速回転する素材の表面に接触させつつ中心軸Ｏから外側に向けて所定の軌跡を描くように正確に移動させる。この所定の軌跡とは、精密仕上げされた凸状曲面部１１、境界曲面部１２及び平面部１３の表面を辿る軌跡である。この軌跡に沿って仕上研削用砥石５を正確に移動させる。即ち、仕上研削用砥石５を、凸状曲面部１１では曲率半径１２．９ｍｍの円弧を描くように、境界曲面部１２では６ｍｍの円弧を描くように移動させる。平面部１３で中心軸Ｏに直交する直線上を移動させる。
【００４３】
仕上研削用砥石５としては円筒状又は円盤状の砥石を用い、中心軸Ｏに直交する回転軸に沿って回転させる。そして、仕上研削用砥石５を、前記回転軸と中心軸Ｏにそれぞれ直交する方向（外側方向）であって、前記所定の軌跡を描くように正確に移動させる。
【００４４】
その後、研磨装置で、少なくとも凸状曲面部１１のうち有効直径１７．０ｍｍ内を研磨する。好ましくは凸状曲面部１１と境界曲面部１２との境界部の直径１７．７ｍｍを僅かに越える領域まで研磨して上型１を得る。
【００４５】
［ガラスレンズ成形方法］以上のようにして製造した上型１を成形装置にセットして、以下の方法でガラスレンズを成形した。
【００４６】
胴型３の円柱状成形室３Ａ内に下型２が下側から挿入された状態で、円柱状成形室３Ａの上側から成形材料たるガラス素材を配置する。このガラス素材は平凸形状をしており、その平面側を上にして円柱状成形室３Ａ内に配置する。このガラス素材の量は、上型１、下型２及び胴型３によって囲まれる容積を全部満たす量より少なくする。これは、成形時に上型１と胴型３との境界部に形成される角部にまではガラス素材が満たされないようにして成形後のガラスレンズに欠けやすい鋭い角部が生じないようにし、同時に、ガラス素材の過充填を防止して過充填によって生ずる寸法誤差を防止するためである。
【００４７】
次いで、加熱機構（図示せず）でこのガラス素材を加熱して軟化させる。そして、ガラス素材が所定の成形温度（ガラス粘度１０7 〜１０12ポアズに対応する温度）まで上昇したら、加圧機構で上型１及び下型２の一方又は両方を加圧する。
【００４８】
上型１の成形面１Ａで加圧される部分では、凸状曲面部１１、境界曲面部１２及び平面部１３によって成形の際にこの成形面１Ａの転写が良好に行われると共に、この成形面１Ａによる転写の際にガラス素材にかかる押圧力が比較的均等になる。特に、境界曲面部１２の部分で応力の集中がなくほぼ均等な押圧力になる。その結果、この上型１に対向して設けられる下型２の成形面２Ａにガラス素材が均等に押圧されることになって、欠陥のない高精度の光学機能面が得られる。
【００４９】
次いで、加圧機構で加圧した状態で、または上型１の自重によりある程度の圧力をかけた状態で、ガラスの転移点以下までガラス素材を徐々に冷却する等の所定の処理を行って成形されたガラスレンズを得る。
【００５０】
（実施例２）図４は実施例２にかかるガラスレンズ成形用型の製造方法の説明図である。以下、図４R>４を参照にしながら実施例２にかかるガラスレンズ成形用型の製造方法を説明する。なお、この実施例は上型１の成形面１Ａを仕上げる仕上研削工程が異なる外は前記実施例１とほぼ同様である。また、本実施例の成形用型材料としては炭化ケイ素を用いた。
【００５１】
本実施例では、仕上研削用砥石として、２つの砥石５１，５２を用いる。第１砥石５１は、境界曲面部１２と平面部１３とを仕上げる砥石で、外周から中心軸Ｏへ向けて移動させる。第２砥石５２は凸状曲面部１１を仕上げる砥石で、中心軸Ｏから外周へ向けて移動させる。第１砥石５１は境界曲面部１２と平面部１３を仕上げる砥石であるため、高精度の仕上げが必要な第２砥石５２に比べて多少粗いもの又は場合によっては第２砥石として用いて多少摩耗したもの等を用いることができる。
【００５２】
荒加工を行なった後、ＣＮＣ超精密加工機で成形型用の素材を回転させながら、第１砥石５１を外周から中心軸Ｏへ向けて移動させる。最初は直線的に移動させて平面加工を行ない、平面部１３を仕上げる。具体的には、第１砥石５１を素材の最外周である直径２８ｍｍの位置から直径１８．６ｍｍの位置まで移動させる。次いで、この直径１８．６ｍｍの位置で、その直上１．０ｍｍの位置に中心をもつ曲率半径１．０ｍｍの円弧を描くように、第１砥石５１を移動させて、平面部１３及び境界曲面部１２を仕上げる。
【００５３】
次いで、第２砥石５２を、凸状曲面部１１の表面において、中心軸Ｏから外周に向けて曲率半径１２．９ｍｍの円弧を描くように移動させて、凸状曲面部１１を仕上げる。この第２砥石５２は凸状曲面部１１を仕上げる際に、直径１７．７ｍｍの点まで移動させる。この点で凸状曲面部１１の面と境界曲面部１２の面とが接続する。この加工の際、直径１７．７ｍｍの点における境界曲面部側の曲面の接平面（＝第１砥石５１による接平面）が中心軸Ｏに対してなす角度θ1 に比較して、この点における凸状曲面部側の曲面の接平面（＝第２砥石５２による接平面）が中心軸Ｏに対してなす角度θ2 を僅かに大きくなるように設定する。これは、第１砥石５１による接平面と中心軸Ｏのなす角度θ1 が、第２砥石５２による接平面と中心軸Ｏのなす角度θ2 より大きいと、それぞれの仕上面を直径１７．７ｍｍの点で接続させることができず、この加工は成り立たないためである。但し、Δθ＝θ2 −θ1 が２５°を超えると、凸状曲面部１１と境界曲面部１２との境界がはっきりした変曲点となるため、好ましくない。それゆえ、０°＜Δθ＝θ2 −θ1 ≦２５°とすることが望ましい。
【００５４】
次いで、凸状曲面部１１を仕上げた後、前記実施例１と同様に、研磨装置で凸状曲面部１１を研磨する。
【００５５】
以上のようにして製造した上型１をガラスレンズ成形装置に組み込んで、前記実施例１と同様にしてガラスレンズをプレス成形する。図１３はこのプレス成形の様子を示す図である。この実施例では、図１３に示されるように、上型１及び下型２の間に充填するガラス素材４の量を、胴型３、上型１及び下型２によって形成される容積内を完全に充満する量より少なくするようにした。これにより、成形されるガラス素材の外周部が成形型に接触しないようになっている。このため、充填するガラス素材４の量に多少のバラツキがあっても、成形の際にガラス素材４が胴型３と上型１または下型２との境目に生じる角部あるいは摺動部の隙間に入り込んで成形体の外端部に鋭い角部を形成して欠け等の原因を生じさせたりするおそれを除去しつつ、高精度のガラスレンズを成形することが可能になった。
【００５６】
以上のように、高い精度が要求される凸状曲面部１１を第２砥石５２で加工し、凸状曲面部１１ほどの精度が要求されない境界曲面部１２及び平面部１３を第１砥石５１で加工するようにしたので、全体を１つの砥石で仕上げる場合に比べて、各砥石５１，５２の摩耗を抑制することができ、これらの寿命を大幅に延ばすことができる。特に第２砥石５２の摩耗を抑制できることで、この摩耗の少ない第２砥石５２によって凸状曲面部１１の面を容易にかつ高い精度で仕上げることができる。これにより、第２砥石５２による仕上げ精度の高さを長期間維持することができるようになる。
【００５７】
なお、実施例１においては、仕上研削用砥石５を中心軸Ｏから外側の方向へ移動させたが、外側から中心軸Ｏの方向へ移動させるようにしてもよい。
【００５８】
また、前記各実施例では、凸状曲面部１１、境界曲面部１２及び平面部１３を有する成形型を上型１として用いが、下型２として用いてもよいことはいうまでもない。
【００５９】
さらに、各実施例では、説明を簡単にするために球面の凹メニスカスレンズを成形する場合について説明したが、本発明は、むしろ非球面レンズを製造する場合により効果的である。また、勿論、両凹メニスカスレンズの場合も前記各実施例同様の作用、効果を奏することができる。
【図面の簡単な説明】
【００６０】
【図１】本発明の実施例１にかかるガラスレンズ成形用型を上型として用いたガラスレンズ成形装置の構成を示す模式的断面図である。
【図２】実施例１のガラスレンズ成形装置の上型の構成を示す模式的断面図である。
【図３】実施例１のガラスレンズ成形用型の製造方法にかかる仕上研削用砥石の移動を示す模式図である。
【図４】実施例２のガラスレンズ成形用型の製造方法にかかる仕上研削用砥石の移動を示す模式図である。
【図５】光学機能面外側の一方の側に光軸と直交する平面部を設けた凹メニスカスレンズの説明図である。
【図６】従来の凹メニスカスレンズを成形する方法の説明図である。
【図７】従来の凹メニスカスレンズを成形する方法の説明図である。
【図８】従来の凹メニスカスレンズを成形する方法の説明図である。
【図９】従来の凹メニスカスレンズを成形する方法の説明図である。
【図１０】従来の凹メニスカスレンズを成形する方法の説明図である。
【図１１】従来の成形型の加工方法の説明図である。
【図１２】図７の部分拡大図である。
【図１３】実施例２にかかるガラスレンズ製造方法の説明図である。
【符号の説明】
【００６１】
１…上型、
１Ａ，２Ａ…成形面、
２…下型、
３…胴型、
３Ａ…円柱状成形室、
５…仕上研削用砥石、
１１…凸状曲面部、
１２…境界曲面部、
１３…平面部、
５１…第１砥石、
５２…第２砥石。
【図１】
2005325022.tif 000003
【図２】
2005325022.tif 000004
【図３】
2005325022.tif 000005
【図４】
2005325022.tif 000006
【図５】
2005325022.tif 000007
【図６】
2005325022.tif 000008
【図７】
2005325022.tif 000009
【図８】
2005325022.tif 000010
【図９】
2005325022.tif 000011
【図１０】
2005325022.tif 000012
【図１１】
2005325022.tif 000013
【図１２】
2005325022.tif 000014
【図１３】
2005325022.tif 000015